(57)【要約】【課題】低温定着性、耐ホットオフセット性、および保存安定性に優れたトナーを、結着樹脂やワックスの種類が制限されることなく様々な組み合わせで得ることができるトナー用相溶化剤、および電子写真用トナーの提供。【解決手段】本発明のトナー用相溶化剤は、結着樹脂と、ワックスと、着色剤と、相溶化剤とを含有する電子写真用トナーに、前記相溶化剤として用いられ、一般式：ＣＨ２＝ＣＲ１−ＣＯＯＲ２（Ｒ１は水素原子またはメチル基であり、Ｒ２は炭素数１８以上のアルキル基である。）で表される（メタ）アクリル酸エステル単量体単位を５０質量％以上含み、かつ１／２法による溶融温度が５５℃以上である重合体である。本発明の電子写真用トナーは、結着樹脂１００質量部に対して、本発明のトナー用相溶化剤を０．３質量部以上と、ワックスと、着色剤とを含有する。【選択図】なし【特許請求の範囲】
【請求項１】
結着樹脂と、ワックスと、着色剤と、相溶化剤とを含有する電子写真用トナーに、前記相溶化剤として用いられるトナー用相溶化剤であって、
下記一般式（１）で表される（メタ）アクリル酸エステル単量体単位を５０質量％以上含み、かつ１／２法による溶融温度が５５℃以上である重合体である、トナー用相溶化剤。
ＣＨ２＝ＣＲ１−ＣＯＯＲ２    ・・・（１）
式（１）中、Ｒ１は水素原子またはメチル基であり、Ｒ２は炭素数１８以上のアルキル基である。
【請求項２】
結着樹脂と、ワックスと、着色剤と、請求項１に記載のトナー用相溶化剤とを含有する電子写真用トナーであって、
前記結着樹脂１００質量部に対して、前記トナー用相溶化剤を０．３質量部以上含有する、電子写真用トナー。
【発明の詳細な説明】
【技術分野】
【０００１】
本発明は、トナー用相溶化剤、および電子写真用トナーに関する。
【背景技術】
【０００２】
電子写真用トナー（以下、単に「トナー」ともいう。）は、一般に結着樹脂および着色剤などを主成分とする粒子状のものであって、プリンタ、ファクシミリ、複写機などに使用されている。また、トナーを紙などのシート上に定着させる方法としては定着ロールを使用した定着ロール法が広く普及している。
【０００３】
このようなトナーには、確実にシート上に定着すること（定着性）が求められる。定着時にトナー中の結着樹脂が十分に溶融しない場合、シート上にトナー画像が十分に定着せず、外力などによりトナー画像の一部が取り去られ、定着性が低下する。しかも、トナー中の結着樹脂が十分に溶融しないと、トナーの一部が定着ロールに付着し、そのトナーが次のシートに付着する、コールドオフセットと呼ばれる現象が発生する。特に、近年では省エネルギー化により定着温度が下がっているため、低温での定着性（低温定着性）は重要な課題となっている。
【０００４】
低温定着性を向上させるには結着樹脂の融点を下げればよい。しかし、結着樹脂の融点を下げると、トナーの保存安定性が低下してトナーカートリッジ内などでトナーが凝集しやすくなる。また、定着時にトナー中の結着樹脂が必要以上に溶融すると、トナーの一部が定着ロールに付着し、そのトナーが次のシートに付着する、ホットオフセットと呼ばれる現象が発生する。
【０００５】
そこで、低温では固体の状態を保持し、高温になると速やかに溶融するワックスをトナーに配合して低温定着性を向上させる方法が検討されている。また、ワックスの配合は定着ロールからの離型性を向上させるため、ホットオフセットの抑制にも効果があるとされている。
【０００６】
しかし、一般的に、結着樹脂は極性が高いのに対し、ワックスは結晶性であり、しかも極性が低いため、結着樹脂とワックスは相溶性が低い。また、通常、トナーは各成分を加熱混練した後、冷却し、所望の粒径に解砕して製造されるが、結着樹脂は溶融時の粘度が高いのに対し、ワックスは溶融時の粘度が低い傾向にあり、極性の差もあることから、結着樹脂と混合しにくい。そのため、ワックスの配合量には限界があった（例えば、結着樹脂１００質量部に対して５質量部程度）。ワックスの特性を十分に発揮させるために、無理に大量のワックスを配合しようとしても、混練中に結着樹脂とワックスとが分離して混練機内にワックスが残ってしまい、ワックスを高配合したトナーを得ることは困難であった。また、結着樹脂とワックスの相溶性が低いため、混練物は結着樹脂とワックスとで海島構造を形成していると考えられる。そのため、この混練物を解砕して粒子状のトナーとする際にワックスが微粉末となって飛散してしまい、トナー中に十分な量のワックスが残りにくかった。
【０００７】
特許文献１には、結着樹脂であるポリエステルの原料を脂肪族アルコールとすることで、ワックスとの相溶性を高めたトナーが開示されている。
【先行技術文献】
【特許文献】
【０００８】
【特許文献１】特開２０１３−８０２５４号公報
【発明の概要】
【発明が解決しようとする課題】
【０００９】
しかしながら、特許文献１に記載のトナーの場合、使用できる結着樹脂とワックスの組合せが限られるという問題があった。
【００１０】
本発明は、上記事情に鑑みてなされたものであり、低温定着性、耐ホットオフセット性、および保存安定性に優れたトナーを、結着樹脂やワックスの種類が制限されることなく様々な組み合わせで得ることができるトナー用相溶化剤、および電子写真用トナーの提供を目的とする。
【課題を解決するための手段】
【００１１】
本発明は、以下の態様を有する。
［１］  結着樹脂と、ワックスと、着色剤と、相溶化剤とを含有する電子写真用トナーに、前記相溶化剤として用いられるトナー用相溶化剤であって、下記一般式（１）で表される（メタ）アクリル酸エステル単量体単位を５０質量％以上含み、かつ１／２法による溶融温度が５５℃以上である重合体である、トナー用相溶化剤。
ＣＨ２＝ＣＲ１−ＣＯＯＲ２    ・・・（１）
式（１）中、Ｒ１は水素原子またはメチル基であり、Ｒ２は炭素数１８以上のアルキル基である。
［２］  結着樹脂と、ワックスと、着色剤と、［１］に記載のトナー用相溶化剤とを含有する電子写真用トナーであって、前記結着樹脂１００質量部に対して、前記トナー用相溶化剤を０．３質量部以上含有する、電子写真用トナー。
【発明の効果】
【００１２】
本発明のトナー用相溶化剤によれば、低温定着性、耐ホットオフセット性、および保存安定性に優れたトナーを、結着樹脂やワックスの種類が制限されることなく様々な組み合わせで得ることができる。
本発明の電子写真用トナーは、低温定着性、耐ホットオフセット性、および保存安定性に優れ、しかも、結着樹脂やワックスの種類が制限されることなく様々な組み合わせで得られる。
【図面の簡単な説明】
【００１３】
【図１】フローテスターの測定により得られる流動曲線の模式図である。
【発明を実施するための形態】
【００１４】
以下、本発明について詳細に説明する。
なお、本発明において「（メタ）アクリル酸」とは、メタクリル酸とアクリル酸の両方を示すものとする。
また、「常温」とは、５〜３５℃のことである。
【００１５】
「トナー用相溶化剤」
本発明のトナー用相溶化剤（以下、単に「相溶化剤」ともいう。）は、結着樹脂と、ワックスと、着色剤と、相溶化剤とを含有する電子写真用トナーに、前記相溶化剤として用いられるものである。
本発明の相溶化剤は、下記一般式（１）で表される（メタ）アクリル酸エステル単量体単位を５０質量％以上含み、かつ１／２法による溶融温度が５５℃以上である重合体（ｉ）である。
ＣＨ２＝ＣＲ１−ＣＯＯＲ２    ・・・（１）
【００１６】
式（１）中、Ｒ１は水素原子またはメチル基である。
Ｒ２は炭素数１８以上のアルキル基である。Ｒ２の炭素数が１８以上であれば、得られる重合体が常温で結晶性を発現し、相溶化剤としての効果を十分に発揮できる。よって、本発明の相溶化剤の存在により、後述する結着樹脂とワックスとが分離することなく十分に混合され、低温定着性および耐ホットオフセット性に優れたトナーが得られる。Ｒ２の炭素数は２０以上が好ましく、２２以上がより好ましい。Ｒ２の炭素数の上限値については特に制限されない。
Ｒ２のアルキル基は直鎖状であってもよいし、分岐鎖状であってもいが、結晶性のワックスに対する相溶性に優れる点で、Ｒ２としては、炭素数１８以上の直鎖のアルキル基が好ましい。
【００１７】
炭素数１８以上のアルキル基としては、オクタデシル基（ステアリル基）、ナノデシル基、イコシル基（アラキジル基）、エイコシル基、ヘンイコシル基、ヘンエイコシル基、ドコシル基（ベヘニル基）、トリコシル基、テトラコシル基、ペンタコシル基、ヘキサコシル基などが挙げられる。
【００１８】
重合体（ｉ）は、少なくとも上記一般式（１）で表される（メタ）アクリル酸エステル単量体を重合することで得られる。重合体（ｉ）は、上記一般式（１）で表される（メタ）アクリル酸エステル単量体の単独重合体、または、上記一般式（１）で表される（メタ）アクリル酸エステル単量体と、該（メタ）アクリル酸エステル単量体と共重合可能な単量体（以下、「任意単量体」という。）とを共重合した共重合体である。
【００１９】
上記一般式（１）で表される（メタ）アクリル酸エステル単量体としては、（メタ）アクリル酸ステアリル、（メタ）アクリル酸ナノデシル、（メタ）アクリル酸アラキジル、（メタ）アクリル酸エイコシル、（メタ）アクリル酸ヘンイコシル、（メタ）アクリル酸ヘンエイコシル、（メタ）アクリル酸ベヘニル、（メタ）アクリル酸トリコシル、（メタ）アクリル酸テトラコシル、（メタ）アクリル酸ペンタコシル、（メタ）アクリル酸ヘキサコシル等の（メタ）アクリル酸アルキルエステルなどが挙げられる。
これらは１種単独で用いてもよく、２種以上を併用してもよい。中でも、（メタ）アクリル酸ベヘニルが好ましい。
【００２０】
重合体（ｉ）を構成する全ての構成単位を１００質量％としたとき、上記一般式（１）で表される（メタ）アクリル酸エステル単量体単位の含有率は、５０質量％以上であり、７０質量％以上が好ましい。５０質量％以上であれば、相溶化剤としての効果を十分に発揮できる。よって、本発明の相溶化剤の存在により、後述する結着樹脂とワックスとが分離することなく十分に混合され、低温定着性および耐ホットオフセット性に優れたトナーが得られる。
【００２１】
任意単量体としては、スチレン単量体；（メタ）アクリル酸；上記一般式（１）で表される（メタ）アクリル酸エステル単量体以外の（メタ）アクリル酸エステル単量体（以下、「他の（メタ）アクリル酸エステル単量体」という。）；アクリロニトリルなどが挙げられる。
【００２２】
スチレン単量体としては、例えばスチレン、α−メチルスチレン、ｏ−，ｍ−もしくはｐ−メチルスチレン、ｏ−，ｍ−もしくはｐ−クロロスチレンなどが挙げられる。
これらは１種単独で用いてもよく、２種以上を併用してもよい。
【００２３】
他の（メタ）アクリル酸エステル単量体としては、例えば上記一般式（１）中のＲ２が炭素数１８未満のアルキル基またはアルコキシアルキル基である単量体などが挙げられる。具体的には、（メタ）アクリル酸メチル、（メタ）アクリル酸エチル、（メタ）アクリル酸プロピル、（メタ）アクリル酸ブチル、（メタ）アクリル酸ペンチル、（メタ）アクリル酸ヘキシル、（メタ）アクリル酸へプチル、（メタ）アクリル酸オクチル、（メタ）アクリル酸２−エチルヘキシル等の（メタ）アクリル酸アルキルエステル；（メタ）アクリル酸２−メトキシエチル、（メタ）アクリル酸２−エトキシエチル、（メタ）アクリル酸２−（ｎ−プロポキシ）エチル、（メタ）アクリル酸２−（ｎ−ブトキシ）エチル、（メタ）アクリル酸３−メトキシプロピル、（メタ）アクリル酸３−エトキシプロピル、（メタ）アクリル酸２−（ｎ−プロポキシ）プロピル、（メタ）アクリル酸２−（ｎ−ブトキシ）プロピル等の（メタ）アクリル酸アルコキシアルキルエステルなどが挙げられる。
これらは１種単独で用いてもよく、２種以上を併用してもよい。
【００２４】
また、上述した単量体以外にも、例えば酢酸ビニル、マレイン酸、無水マレイン酸、アクリルアミドなどを任意単量体として用いてもよい。
【００２５】
重合体（ｉ）を構成する全ての構成単位を１００質量％としたとき、任意単量体単位の含有率は、５０質量％以下であり、３０質量％以下が好ましい。
【００２６】
重合体（ｉ）の１／２法による溶融温度は５５℃以上であり、６０℃以上が好ましい。溶融温度が５５℃以上であれば、高温下において粘度が上昇するため、後述する結着樹脂およびワックス等とともに溶融混練する際に適度な粘性を発現し、結着樹脂およびワックスとの相溶性が高まる。よって、本発明の相溶化剤の存在により、結着樹脂とワックスとが分離することなく十分に混合され、低温定着性および耐ホットオフセット性に優れたトナーが得られる。重合体（ｉ）の１／２法による溶融温度の上限値については特に制限されないが、１８０℃以下が好ましい。
重合体（ｉ）の１／２法による溶融温度は、重合体（ｉ）の重合度によって調整できる。
【００２７】
ここで、１／２法による溶融温度は、ＪＩＳ  Ｋ  ７２１０：１９９９（ＩＳＯ  １１３３：１９９７）に準拠し、フローテスターを用いて測定することができる。
具体的には、フローテスターを用いて重合体（ｉ）を予備加熱した後、一定の速度で昇温させながらプランジャーにより重合体（ｉ）に荷重を与え、ダイから押し出す。このときのプランジャーのピストンストロークと温度との関係を図１に示す。
図１は、フローテスターの測定により得られる流動曲線を、横軸に温度、縦軸にピストンストロークをとり模式的に示した図である。該流動曲線において、流出終了点Ｓｍａｘ．と最低点Ｓｍｉｎ．の差の１／２の値（（Ｘ＝Ｓｍａｘ．−Ｓｍｉｎ．）／２）を求め、ＸとＳｍｉｎ．を加えた点Ａの位置における温度を１／２法による溶融温度とする。
この１／２法による溶融温度は、従来、フローテスターでの昇温法において試料の溶融特性を評価する目安として、トナー材料の温度特性の評価において広く利用されている。
【００２８】
相溶化剤は、上記一般式（１）で表される（メタ）アクリル酸エステル単量体と、必要に応じて任意単量体とを公知の重合方法で重合することで得られる。重合方法としては特に制限されず、溶液重合、懸濁重合、塊状重合、乳化重合など、いずれの方法を用いてもよいが、反応操作が容易であることなどから、溶液重合が好ましい。
溶液重合で使用する溶媒としては、メチルエチルケトン、メチルイソブチルケトンなどのケトン系溶剤；ノルマルブタノール、イソブタノール等のアルコール系溶剤；酢酸エチル、酢酸イソブチルなどのエステル系溶剤；トルエン、キシレン等の芳香族炭化水素溶剤などが挙げられる。これらの中でも、共重合体の溶解性の点から、ケトン系溶剤、アルコール系溶剤が好ましい。
【００２９】
重合開始剤としては、ｔ−ブチルパーオキシ２−エチルヘキサノエート、ｔ−アミルパーオキシ２−エチルヘキサノエート、１，１−ジ（ｔ−ブチルパーオキシ）シクロヘキサン、ジベンゾイルパーオキサイド等の過酸化物系開始剤；２，２’−アゾビス（２−メチルブチロニトリル）等のアゾ系開始剤などが使用される。
重合開始剤は、単量体の合計質量を１００質量部としたときに、０．５〜２０質量部であることが好ましい。
【００３０】
以上説明した本発明の相溶化剤は、上記一般式（１）で表される（メタ）アクリル酸エステル単量体単位を５０質量％以上含み、かつ１／２法による溶融温度が５５℃以上である重合体（ｉ）である。この重合体（ｉ）は、常温ではワックスと同様に結晶性を有し、ワックスとの相溶性に優れる。しかも、この重合体（ｉ）は、溶融時にはある程度の粘性を保持する。そのため、この重合体（ｉ）からなる本発明の相溶化剤が存在することで、溶融混練時に結着樹脂とワックスとが分離するのを抑制できる。よって、本発明の相溶化剤を用いればワックスの配合量を増やすことが可能となり、トナーの低温定着性および耐ホットオフセット性を向上させることができる。
また、本発明の相溶化剤を用いれば、結着樹脂の融点を必要以上に下げることなく、トナーの低温定着性等を向上させることができる。さらに、結晶性を有する重合体（ｉ）は常温で粘着性を持たないため、トナーの保存安定性も良好に維持できる。
【００３１】
ところで、上述したように、特許文献１に記載のトナーは、結着樹脂の原料を特定することで、ワックスとの相溶性を高めているため、使用できる結着樹脂とワックスの組合せが限られていた。
しかし、本発明であれば、特定の相溶化剤を用いることで結着樹脂とワックスとの相溶性を高めることができるので、使用できる結着樹脂とワックスの組合せが限られるという問題がない。従って、本発明の相溶化剤を用いれば、低温定着性、耐ホットオフセット性、および保存安定性に優れたトナーを、結着樹脂やワックスの種類が制限されることなく様々な組み合わせで得ることができる。
【００３２】
「電子写真用トナー」
本発明の電子写真用トナー（以下、単に「トナー」ともいう。）は、少なくとも結着樹脂と、ワックスと、着色剤と、本発明の相溶化剤とを含有する。
トナー中の相溶化剤の含有量は、結着樹脂１００質量部に対して０．３質量部以上であり、１質量部以上が好ましい。上限値については特に制限されないが、１０質量部以下が好ましく、５質量部以下がより好ましい。相溶化剤の含有量が０．３質量部以上であれば、相溶化剤の効果が十分に得られ、結着樹脂とワックスとが分離することなく十分に混合される。よって、保存安定性が低下することなく、トナーの低温定着性および耐ホットオフセット性が向上する。
【００３３】
結着樹脂としては特に制限されず、トナー用の結着樹脂として一般的に用いられる樹脂を使用でき、例えばポリエステル樹脂、スチレン−アクリル樹脂、エポキシ樹脂、シクロオレフィン樹脂などが挙げられる。これらの中でも、ポリエステル樹脂は体積固有抵抗が低く、電荷が漏れ出て帯電性が低下しやすい性質がある。そのため、結着樹脂がポリエステル樹脂であり、かつトナーが後述する荷電制御剤をさらに含有する場合には、荷電制御剤の効果、すなわち長時間経過後の帯電性の低下を防止する効果がとりわけ発揮される。
これらは１種単独で用いてもよく、２種以上を併用してもよい。
【００３４】
ポリエステル樹脂は、ジカルボン酸成分とグリコール成分とが縮合重合したものである。
ジカルボン酸成分としては、例えばマイレン酸、フマール酸、メサコニン酸、シトラコン酸、イタコン酸、グルタコン酸、フタール酸、イソフタール酸、テレフタール酸、ジクロヘキサンジカルボン酸、コハク酸、アジピン酸、セバチン酸、マロン酸、リノレイン酸や、これらの酸無水物または、低級アルコールエステルなどが挙げられる。
グリコール成分としては、例えばエチレングリコール、プロピレングリコール、ブチレングリコール、ネオペンチルグリコール、ヘキサンジオール、ジエチレングリコール、トリエチレングリコール、ポリエチレングリコール、ジメチロールベンゼン、シクロヘキサンジメタノール、ビスフェノールＡ、水素化ビスフェノールＡなどが挙げられる。
【００３５】
また、ポリエステル樹脂は、トナーの特性をより良好とするために、そのグリコール成分の一部を３価または４価のアルコールに置き換えたり、カルボン酸成分の一部を３価または４価のカルボン酸に置き換えたりして、部分的に三次元架橋構造をもたせてもよい。または、エポキシ基やウレタン結合などを適宜導入して部分的架橋構造やグラフト状としてもよい。
３価または４価のアルコールとしては、例えばソルビトール、ヘキサテトロール、ジペンタエリスリトール、グリセロール、蔗糖などが挙げられる。
３価または４価のカルボン酸としては、例えばベンゼントリカルボン酸、シクロヘキサントリカルボン酸、ナフタレントリカルボン酸、ブタントリカルボン酸、トリメリット酸、ピロメリット酸などが挙げられる。
【００３６】
スチレン−アクリル樹脂は、スチレン単量体と（メタ）アクリル酸アルキルエステルとを共重合した共重合体である。スチレン単量体および（メタ）アクリル酸アルキルエステルとしては、相溶化剤の説明において、任意単量体として先に例示したスチレン単量体、および他の（メタ）アクリル酸エステル単量体のうちの（メタ）アクリル酸アルキルエステルなどが挙げられる。これらの中でも、（メタ）アクリル酸アルキルエステルとしては、（メタ）アクリル酸メチル、（メタ）アクリル酸エチル、（メタ）アクリル酸プロピル、（メタ）アクリル酸ブチル、（メタ）アクリル酸２−エチルヘキシルが好ましい。
スチレン単量体および（メタ）アクリル酸アルキルエステルは、それぞれ１種単独で用いてもよく、２種以上を併用してもよい。
【００３７】
また、スチレン−アクリル樹脂は、必要に応じて、第３の単量体単位を少量、好ましくはスチレン−アクリル樹脂中、３質量％以下の範囲で含有していてもよい。このような第３の単量体としては、共重合性不飽和基を１分子中に２個以上有する化合物であればよく、例えば、エチレングリコールジ（メタ）アクリレート、ジエチレングリコールジ（メタ）アクリレート、ポリエチレングリコールジ（メタ）アクリレート、プロピレングリコールジ（メタ）アクリレート、ブタンジオールジ（メタ）アクリレートなどのアルキレンまたはジ−もしくはポリ−アルキレングリコールジ（メタ）アクリレート；トリメチロールプロパントリ（メタ）アクリレートのような多価アルコールのポリ（メタ）アクリレート類；アリル（メタ）アクリレート；ジビニルベンゼン、ジビニルナフタレンなどが挙げられる。これらの単量体を用いることにより、部分的に三次元架橋構造を有する樹脂とすることができる。
【００３８】
エポキシ樹脂としては、１分子中に平均して２個以上のエポキシ基を有するものが好適である。
エポキシ樹脂の軟化温度は５０〜１７０℃が好ましく、６０〜１５０℃がより好ましい。
エポキシ樹脂の分子量は７００〜８０００が好ましく、９００〜６０００がより好ましい。
エポキシ樹脂のエポキシ当量は１５０〜４０００が好ましく、２００〜３５００がより好ましい。
このようなエポキシ樹脂としては、例えばビスフェノールＡ型エポキシ樹脂、水素化ビスフェノールＡ型エポキシ樹脂、ノボラック型エポキシ樹脂、ポリアルキレンエーテル型エポキシ樹脂、環状脂肪族型エポキシ樹脂などが挙げられる。
【００３９】
ワックスとしては特に制限されず、トナー用のワックスとして一般的に用いられるワックスを使用できるが、常温では固体であり、結晶性を有するワックスが好ましい。また、ワックスの融点は１００℃以下が好ましい。
このようなワックスとしては、例えばパラフィンワックス、フィッシャートロプシュワックス、カルナウバワックス、エステルワックスなどが挙げられる。これらの中でも低温定着性、耐ホットオフセット性、耐コールドオフセット性が向上する点で、エステルワックスが好ましい。
これらは１種単独で用いてもよく、２種以上を併用してもよい。
【００４０】
トナー中のワックスの含有量は、結着樹脂１００質量部に対して２〜１５質量部が好ましく、４〜１５質量部がより好ましい。ワックスの含有量が２質量部以上であれば、ワックスの効果が十分に得られ、トナーの低温定着性および耐ホットオフセット性がより向上する。一方、ワックスの含有量が１５質量部以下であれば、結着樹脂などと混練する際に、より分離しにくくなる。
【００４１】
着色剤としては特に制限されず、トナー用の着色剤として一般的に用いられる顔料や染料などを使用できる。例えば、カーボンブラック、フタロシアニン系染料、ニグロシン染料（C.I.No.50415B）、アニリンブルー（C.I.No.50405）、カルコオイルブルー（C.I.No.azoeeBlue 3）、クロムイエロー（C.I.No.14090）、ウルトラマリンブルー（C.I.No.77103）、デュポンオイルレッド（C.I.No.26105）、キノリンイエロー（C.I.No.47005）、メチレンブルークロライド（C.I.No.52015）、フタロシアニンブルー（C.I.No.74160）、マラカイトグリーンオクサレート（C.I.No.42000）、ランプブラック（C.I.No.77266）、ローズベンガル（C.I.No.45435）などが挙げられる。
これらは１種単独で用いてもよく、２種以上を併用してもよい。
【００４２】
トナー中の着色剤の含有量は、結着樹脂１００質量部に対して１〜２０質量部が好ましく、２〜７質量部がより好ましい。着色剤の含有量が１質量部以上であれば、十分な濃度の可視像（トナー像）を形成できる。一方、着色剤の含有量が２０質量部以下であれば、トナーとしての性能低下を防止できる。
【００４３】
トナーは、必要に応じて荷電制御剤や添加剤を含有していてもよい。
荷電制御剤としては、トナーを正荷電トナーとして用いる場合は正荷電制御剤を用い、トナーを負荷電トナーとして用いる場合は負荷電制御剤を用いる。
正荷電制御剤としては、トナーを正荷電性に制御できるものであれば特に制限されず、トナー用の正荷電制御剤として一般的に用いられる荷電制御剤を使用できる。例えば、ニグロシン及び脂肪酸金属塩によるニグロシンの変性物、四級アンモニウム塩及び四級アンモニウム塩基を含む高分子体、ホスホニウム塩及びホスホニウム塩基を含む高分子体、トリフェニルメタン染料及びこれらのレーキ顔料、高級脂肪酸の金属塩、ジオルガノスズオキサイド、ジオルガノスズボレートなどが挙げられる。
負荷電制御剤としては、トナーを負荷電性に制御できるものであれば特に制限されず、トナー用の負荷電制御剤として一般的に用いられる荷電制御剤を使用できる。例えば、モノアゾ金属化合物、アセチルアセトン金属化合物、芳香族ハイドロキシカルボン酸、芳香族ダイカルボン酸系の金属化合物などが挙げられる。
【００４４】
トナー中の荷電制御剤の含有量は、結着樹脂１００質量部に対して１〜７質量部が好ましく、２〜５質量部がより好ましい。
【００４５】
添加剤としては、ステアリン酸亜鉛等の滑剤；酸化セリウム、炭化ケイ素等の研磨剤；酸化アルミニウム等の流動性付与剤；ケーキング防止剤；カーボンブラック、酸化スズ等の導電性付与剤などが挙げられる。
【００４６】
さらに、トナーには必要に応じて適宜磁性材料が添加され、磁性トナーとされてもよい。
また、トナーは、流動性、保存安定性を確保する目的で、コロイダルシリカ、疎水性シリカなどの外添剤により表面処理されてもよい。外添剤の添加量はトナー１００質量部に対して０．１〜３質量部であることが好ましい。外添剤の添加量が０．１質量部以上であれば、流動性および保存安定性を十分に確保でき、３質量部以下であれば、トナーとしての性能低下を防止できる。
【００４７】
トナーの平均粒子径は３〜２０μｍであることが好ましい。平均粒子径が上記範囲内であれば、帯電性がさらに優れ、キャリアと撹拌混合した際にもスペント化しにくいトナーとすることができる。
ここで「平均粒子径」とは、体積基準のメジアン径のことであり、具体的にはレーザー回折式粒度分布測定装置を用いて測定した値である。なお、トナーが外添剤で表面処理されている場合は、表面処理される前の状態のトナーの粒子径を測定する。
【００４８】
トナーは、例えば、以下の製造方法により製造できる。
まず、結着樹脂と、ワックスと、着色剤と、本発明の相溶化剤と、必要に応じて荷電制御剤や添加剤とを混合機にて十分に混合した後、熱混練機中で溶融混練し、冷却固化する。次いで、固化したものを粉砕機で粉砕し、得られた粉砕物を分級し、所定の平均粒子径の粒子を回収して、トナーを得る。さらに、必要に応じて得られたトナーに外添剤を添加してトナーを表面処理する。
混合機としては、例えばヘンシェルミキサー、ボールミルなどが挙げられる。熱混練機としては、例えば加熱ロール、ニーダー、エクストルーダーなどが挙げられる。粉砕機としては、例えばハンマーミル、ジェットミルなどが挙げられる。
【００４９】
以上説明した本発明のトナーは、本発明の相溶化剤を含有するので、混練時に結着樹脂とワックスとが分離しにくい。また、本発明の相溶化剤の存在により結着樹脂とワックスの相溶性が向上するため、粉砕時にワックスが飛散しにくい。よって、本発明のトナーはワックスを高配合でき、低温定着性および耐ホットオフセット性に優れる。
しかも、本発明であれば、結着樹脂の融点を必要以上に下げることなく、トナーの低温定着性等を向上させることができる。さらに、結晶性を有する重合体（ｉ）は常温で粘着性を持たないため、トナーの保存安定性も良好に維持できる。
また、本発明であれば、結着樹脂やワックスの種類が制限されることなく様々な組み合わせでトナーを得ることができる。
【実施例】
【００５０】
以下、本発明を実施例によって具体的に説明するが、本発明はこれらに限定されるものではない。なお、例中「部」とは「質量部」を、「％」とは「質量％」を示す。
【００５１】
「相溶化剤の製造」
＜製造例１：相溶化剤（Ａ）＞
撹拌機、コンデンサ、温度計、窒素導入管を付した２Ｌフラスコに反応溶剤としてメチルエチルケトン５２０ｇを入れ、さらにアクリル酸ベヘニル５６０ｇとアクリル酸ブチル２４０ｇと、過酸化物系開始剤としてｔ−ブチルパーオキシ２−エチルヘキサノエート（アルケマ吉富株式会社製）８ｇを加え、８０℃（重合温度）まで昇温し、４時間撹拌した後、ｔ−ブチルパーオキシ２−エチルヘキサノエート８ｇをさらに加え、４時間撹拌し、重合体溶液を得た。
この重合体溶液を加熱減圧乾燥（品温１４０℃、１０ｋＰａ以下になるまで減圧）し、溶剤分を除去し、解砕して重合体を得た。これを相溶化剤（Ａ）とする。
相溶化剤（Ａ）におけるアクリル酸ベヘニルとアクリル酸ブチルの共重合比（％）は、アクリル酸ベヘニル：アクリル酸ブチル＝７０：３０であった。これは、相溶化剤（Ａ）を構成する全ての構成単位を１００％としたとき、アクリル酸ベヘニル単位の含有率が７０％、アクリル酸ブチル単位の含有量が３０％であることを意味する。共重合比と単量体単位の関係は、以下に示す相溶化剤（Ｂ）〜（Ｏ）についても同様である。
【００５２】
＜製造例２：相溶化剤（Ｂ）＞
アクリル酸ベヘニルの量を７２０ｇに、アクリル酸ブチルの量を８０ｇに変更したこと以外は、製造例１と同様にして重合体を得た。これを相溶化剤（Ｂ）とする。
相溶化剤（Ｂ）におけるアクリル酸ベヘニルとアクリル酸ブチルの共重合比（％）は、アクリル酸ベヘニル：アクリル酸ブチル＝９０：１０であった。
【００５３】
＜製造例３：相溶化剤（Ｃ）＞
アクリル酸ベヘニルの量を８００ｇに、アクリル酸ブチルの量を０ｇに変更したこと以外は、製造例１と同様にして重合体を得た。これを相溶化剤（Ｃ）とする。
相溶化剤（Ｃ）におけるアクリル酸ベヘニルとアクリル酸ブチルの共重合比（％）は、アクリル酸ベヘニル：アクリル酸ブチル＝１００：０であった。
【００５４】
＜製造例４：相溶化剤（Ｄ）＞
アクリル酸ベヘニルの量を４００ｇに、アクリル酸ブチルの量を４００ｇに変更したこと以外は、製造例１と同様にして重合体を得た。これを相溶化剤（Ｄ）とする。
相溶化剤（Ｄ）におけるアクリル酸ベヘニルとアクリル酸ブチルの共重合比（％）は、アクリル酸ベヘニル：アクリル酸ブチル＝５０：５０であった。
【００５５】
＜製造例５：相溶化剤（Ｅ）＞
アクリル酸ベヘニルをメタクリル酸ベヘニルに変更したこと以外は、製造例１と同様にして重合体を得た。これを相溶化剤（Ｅ）とする。
相溶化剤（Ｅ）におけるメタクリル酸ベヘニルとアクリル酸ブチルの共重合比（％）は、メタクリル酸ベヘニル：アクリル酸ブチル＝７０：３０であった。
【００５６】
＜製造例６：相溶化剤（Ｆ）＞
アクリル酸ベヘニルをメタクリル酸ステアリル７６０ｇに、アクリル酸ブチルの量を４０ｇに変更したこと以外は、製造例１と同様にして重合体を得た。これを相溶化剤（Ｆ）とする。
相溶化剤（Ｆ）におけるメタクリル酸ステアリルとアクリル酸ブチルの共重合比（％）は、メタクリル酸ステアリル：アクリル酸ブチル＝９５：５であった。
【００５７】
＜製造例７：相溶化剤（Ｇ）＞
アクリル酸ベヘニルをメタクリル酸アラキジル６４０ｇに、アクリル酸ブチルの量を１６０ｇに変更したこと以外は、製造例１と同様にして重合体を得た。これを相溶化剤（Ｇ）とする。
相溶化剤（Ｇ）におけるメタクリル酸アラキジルとアクリル酸ブチルの共重合比（％）は、メタクリル酸アラキジル：アクリル酸ブチル＝８０：２０であった。
【００５８】
＜製造例８：相溶化剤（Ｈ）＞
アクリル酸ブチルをスチレンに変更したこと以外は、製造例１と同様にして重合体を得た。これを相溶化剤（Ｈ）とする。
相溶化剤（Ｈ）におけるアクリル酸ベヘニルとスチレンの共重合比（％）は、アクリル酸ベヘニル：スチレン＝７０：３０であった。
【００５９】
＜製造例９：相溶化剤（Ｉ）＞
アクリル酸ブチルをメタクリル酸メチルに変更したこと以外は、製造例１と同様にして重合体を得た。これを相溶化剤（Ｉ）とする。
相溶化剤（Ｉ）におけるアクリル酸ベヘニルとメタクリル酸メチルの共重合比（％）は、アクリル酸ベヘニル：メタクリル酸メチル＝７０：３０であった。
【００６０】
＜製造例１０：相溶化剤（Ｊ）＞
アクリル酸ブチルをスチレン２００ｇとメタクリル酸４０ｇに変更したこと以外は、製造例１と同様にして重合体を得た。これを相溶化剤（Ｊ）とする。
相溶化剤（Ｊ）におけるアクリル酸ベヘニルと、スチレンと、メタクリル酸の共重合比（％）は、アクリル酸ベヘニル：スチレン：メタクリル酸＝７０：２５：５であった。
【００６１】
＜製造例１１：相溶化剤（Ｋ）＞
アクリル酸ブチルをスチレン２００ｇとマレイン酸４０ｇに変更したこと以外は、製造例１と同様にして重合体を得た。これを相溶化剤（Ｋ）とする。
相溶化剤（Ｋ）におけるアクリル酸ベヘニルと、スチレンと、マレイン酸の共重合比（％）は、アクリル酸ベヘニル：スチレン：マレイン酸＝７０：２５：５であった。
【００６２】
＜製造例１２：相溶化剤（Ｌ）＞
アクリル酸ベヘニルの量を３２０ｇに、アクリル酸ブチルの量を４８０ｇに変更したこと以外は、製造例１と同様にして重合体を得た。これを相溶化剤（Ｌ）とする。
相溶化剤（Ｌ）におけるアクリル酸ベヘニルとアクリル酸ブチルの共重合比（％）は、アクリル酸ベヘニル：アクリル酸ブチル＝４０：６０であった。
【００６３】
＜製造例１３：相溶化剤（Ｍ）＞
重合調整剤として２，４−ジフェニル−４−メチル−１−ペンテン（日油株式会社製、「ノフマーＭＳＤ」）８ｇを追加して重合を行った以外は、製造例１と同様にして重合体を得た。これを相溶化剤（Ｍ）とする。
相溶化剤（Ｍ）におけるアクリル酸ベヘニルとアクリル酸ブチルの共重合比（％）は、アクリル酸ベヘニル：アクリル酸ブチル＝７０：３０であった。
【００６４】
＜製造例１４：相溶化剤（Ｎ）＞
アクリル酸ベヘニルそのものを相溶化剤（Ｎ）として用いた。
【００６５】
＜製造例１５：相溶化剤（Ｏ）＞
アクリル酸ブチルをメタクリル酸ブチルに変更したこと以外は、製造例１と同様にして重合体を得た。これを相溶化剤（Ｏ）とする。
相溶化剤（Ｏ）におけるアクリル酸ベヘニルとメタクリル酸ブチルの共重合比（％）は、アクリル酸ベヘニル：メタクリル酸ブチル＝７０：３０であった。
【００６６】
＜溶融温度の測定＞
相溶化剤（Ａ）〜（Ｏ）の１／２法による溶融温度を、ＪＩＳ  Ｋ  ７２１０：１９９９（ＩＳＯ  １１３３：１９９７）に準拠し、フローテスターを用いて以下のように測定した。測定結果を表１、２に示す。
フローテスター（株式会社島津製作所製、「ＣＦＴ−５００Ｄ」）を用いて、各相溶化剤を４０℃にて３００秒間予備加熱した後、４℃／分の速度で４０℃から２００℃まで昇温させながら、プランジャーにより３０ｋｇの荷重を各相溶化剤に与え、ダイ（直径１ｍｍ、長さ１ｍｍ）から押し出した。このフローテスターの測定により得られた流動曲線において、流出終了点Ｓｍａｘ．と最低点Ｓｍｉｎ．の差の１／２の値（（Ｘ＝Ｓｍａｘ．−Ｓｍｉｎ．）／２）を求め、ＸとＳｍｉｎ．を加えた点Ａの位置における温度を１／２法による溶融温度とした。
【００６７】
【表１】
2015011316.tif 000002
【００６８】
【表２】
2015011316.tif 000003
【００６９】
「実施例１」
＜トナーの製造＞
ポリエステル樹脂（ＤＩＣ株式会社製、「ＤＺ２００」）１００部と、負荷電制御剤（オリエント化学工業株式会社製、「ＢＯＮＴＲＯＮ  Ｅ−８４」）１部と、銅フタロシアニン系油溶性染料（保土ヶ谷化学工業株式会社製、「スピリオンブルー２ＢＮＨ」）４部と、エステルワックス（日油株式会社製、「ニッサンエレクトールＷＥＰ−２」）７部と、相溶化剤（Ａ）２部とを混合した。これにより得た混合物を、ラボプラストミル（株式会社東洋精機製作所製）にて溶融混練し、ジェットミル（日本ニューマチック工業株式会社製）にて粉砕後、分級して粒径５〜１５μｍの負荷電トナーを製造した。この負荷電トナー１００部の表面に、外添剤としてシリカ（日本アエロジル株式会社製、「ＲＡ２００Ｈ」）０．９部を均一に塗布し、表面処理した。
【００７０】
＜評価＞
（耐ホットオフセット性の評価）
表面処理した負荷電トナーとフェライトキャリアとを混合したディベロッパーを紙の上面に載せ、紙の下面より磁石を当て、さらにその磁石を水平に直線状に移動させた。これにより、フェライトキャリアを移動させて、フェライトキャリアに付着していた負荷電トナーを紙に写した。その後、紙の上面からフェライトキャリアおよび紙に写らなかった負荷電トナーを吹き払った。この操作を終えた後の紙には、直線状に負荷電トナーが付着していた。
その負荷電トナーが付着した紙を複数枚用意し、これらを、定着ロールの温度を適宜変更できるように改造したプリンタの定着ロールへ通過させた。なお、この定着ロールの温度は２２０℃に調整した。
定着ロール通過後にホットオフセットの発生を目視により観察し、以下の評価基準にて耐ホットオフセット性を評価した。結果を表３に示す。
○：ホットオフセットが認められない。
△：ホットオフセットがわずかに認められる。
×：ホットオフセットがはっきりと認められる。
ここで、ホットオフセットとは、定着ロールを通過した際に、融解したトナーが定着ロールに移行し、あらたな紙を通した際に、定着ロールに付着したトナーが、そのあらたな紙に転写される現象のことである。
【００７１】
（低温定着性の評価）
定着ロールの温度を適宜変更できるように改造したプリンタを定着機として用いた。この定着機を使用して、Ａ４サイズの上質紙上にマクベス濃度計（Ｇｒｅｔａｇ  Ｍａｃｂｅｔｈ社製、カラートナーの場合は「ＳｐｅｃｔｒｏＥｙｅ」を使用、ブラックトナーの場合は「ＲＤ−９１９」を使用）にて、ＩＤ濃度０．５〜０．７程度になるように調整した均一な画像を形成し、１６０℃で定着させた。なお、定着性試験時の環境は、２０℃−６０％湿度の恒温環境とした。
その後、得られた定着画像に対して、堅牢度試験機を使用して荷重５００ｇで１０往復の紙擦り試験を行った。紙擦り試験後の試験前に対するＩＤ残存率を求め、これを定着率とした。結果を表３に示す。なお、定着率が９０％以上であれば、「低温定着性良好」であると判断した。
【００７２】
（保存安定性の評価）
表面処理した負荷電トナー１０ｇをサンプル瓶に入れ、４０℃で１００時間保持した後のトナーの凝集状態を目視で確認し、以下の評価基準にて保存安定性を評価した。結果を表３に示す。
○：凝集が認められない。
△：軽く凝集しているが、少しの負荷を加えることで凝集が解かれる。
×：強く凝集し、流動性も悪化している。
【００７３】
「実施例２」
相溶化剤（Ａ）の量を０．３部に変更したこと以外は、実施例１と同様にして表面処理した負荷電トナーを製造し、各評価を行った。結果を表３に示す。
【００７４】
「実施例３」
エステルワックスの量を５部に変更したこと以外は、実施例１と同様にして表面処理した負荷電トナーを製造し、各評価を行った。結果を表３に示す。
【００７５】
「実施例４」
相溶化剤（Ａ）の量を５部に変更し、エステルワックスの量を８部に変更したこと以外は、実施例１と同様にして表面処理した負荷電トナーを製造し、各評価を行った。結果を表３に示す。
【００７６】
「実施例５」
相溶化剤（Ａ）の量を５部に変更し、エステルワックスの量を１０部に変更したこと以外は、実施例１と同様にして表面処理した負荷電トナーを製造し、各評価を行った。結果を表３に示す。
【００７７】
「実施例６」
相溶化剤（Ａ）の量を６部に変更し、エステルワックスの量を１１部に変更したこと以外は、実施例１と同様にして表面処理した負荷電トナーを製造し、各評価を行った。結果を表３に示す。
【００７８】
「実施例７」
相溶化剤（Ａ）を相溶化剤（Ｂ）に変更したこと以外は、実施例１と同様にして表面処理した負荷電トナーを製造し、各評価を行った。結果を表３に示す。
【００７９】
「実施例８」
相溶化剤（Ａ）を相溶化剤（Ｃ）に変更したこと以外は、実施例１と同様にして表面処理した負荷電トナーを製造し、各評価を行った。結果を表３に示す。
【００８０】
「実施例９」
相溶化剤（Ａ）を相溶化剤（Ｄ）に変更したこと以外は、実施例１と同様にして表面処理した負荷電トナーを製造し、各評価を行った。結果を表３に示す。
【００８１】
「実施例１０」
相溶化剤（Ａ）を相溶化剤（Ｅ）に変更したこと以外は、実施例１と同様にして表面処理した負荷電トナーを製造し、各評価を行った。結果を表３に示す。
【００８２】
「実施例１１」
相溶化剤（Ａ）を相溶化剤（Ｆ）０．８部に変更し、エステルワックスの量を６部に変更したこと以外は、実施例１と同様にして表面処理した負荷電トナーを製造し、各評価を行った。結果を表３に示す。
【００８３】
「実施例１２」
相溶化剤（Ａ）を相溶化剤（Ｇ）に変更したこと以外は、実施例１と同様にして表面処理した負荷電トナーを製造し、各評価を行った。結果を表３に示す。
【００８４】
「実施例１３」
相溶化剤（Ａ）を相溶化剤（Ｈ）に変更したこと以外は、実施例１と同様にして表面処理した負荷電トナーを製造し、各評価を行った。結果を表３に示す。
【００８５】
「実施例１４」
相溶化剤（Ａ）を相溶化剤（Ｉ）に変更したこと以外は、実施例１と同様にして表面処理した負荷電トナーを製造し、各評価を行った。結果を表３に示す。
【００８６】
「実施例１５」
相溶化剤（Ａ）を相溶化剤（Ｊ）に変更したこと以外は、実施例１と同様にして表面処理した負荷電トナーを製造し、各評価を行った。結果を表４に示す。
【００８７】
「実施例１６」
相溶化剤（Ａ）を相溶化剤（Ｋ）に変更したこと以外は、実施例１と同様にして表面処理した負荷電トナーを製造し、各評価を行った。結果を表４に示す。
【００８８】
「実施例１７」
エステルワックスをパラフィンワックス（日本精蝋株式会社製、「パラフィンワックス１４０」）に変更したこと以外は、実施例１と同様にして表面処理した負荷電トナーを製造し、各評価を行った。結果を表４に示す。
【００８９】
「実施例１８」
エステルワックスをフィッシャートロプシュワックス（株式会社加藤洋行製、「サゾールワックスＣ８０」）に変更したこと以外は、実施例１と同様にして表面処理した負荷電トナーを製造し、各評価を行った。結果を表４に示す。
【００９０】
「実施例１９」
エステルワックスをカルナウバワックス（株式会社加藤洋行製、「カルナウバワックス」）に変更したこと以外は、実施例１と同様にして表面処理した負荷電トナーを製造し、各評価を行った。結果を表４に示す。
【００９１】
「実施例２０」
負荷電制御剤を正荷電制御剤（藤倉化成株式会社製、「ＦＣＡ−２０１−ＰＳ」）６部に変更し、エステルワックスの量を８部に変更したこと以外は、実施例１と同様にして表面処理した正荷電トナーを製造し、各評価を行った。結果を表４に示す。
【００９２】
「実施例２１」
負荷電制御剤（オリエント化学工業株式会社製、「ＢＯＮＴＲＯＮ  Ｅ−８４」）を負荷電制御剤（オリエント化学工業株式会社製、「ＢＯＮＴＲＯＮ  Ｓ−３４」）１部に変更し、銅フタロシアニン系油溶性染料をカーボンブラック（三菱化学株式会社製、「ＭＡ＃１００」）４部に変更したこと以外は、実施例１と同様にして表面処理した負荷電トナーを製造し、各評価を行った。結果を表４に示す。
【００９３】
「実施例２２」
負荷電制御剤（オリエント化学工業株式会社製、「ＢＯＮＴＲＯＮ  Ｅ−８４」）を負荷電制御剤（オリエント化学工業株式会社製、「ＢＯＮＴＲＯＮ  Ｓ−３４」）１部に変更し、ポリエステル樹脂をスチレン−アクリル樹脂（藤倉化成株式会社製、「ＦＳＲ−０５５」）に変更し、銅フタロシアニン系油溶性染料をカーボンブラック（三菱化学株式会社製、「ＭＡ＃１００」）４部に変更したこと以外は、実施例１と同様にして表面処理した負荷電トナーを製造し、各評価を行った。結果を表４に示す。
【００９４】
「実施例２３」
負荷電制御剤（オリエント化学工業株式会社製、「ＢＯＮＴＲＯＮ  Ｅ−８４」）を負荷電制御剤（オリエント化学工業株式会社製、「ＢＯＮＴＲＯＮ  Ｓ−３４」）１部に変更し、銅フタロシアニン系油溶性染料をカーボンブラック（三菱化学株式会社製、「ＭＡ＃１００」）４部に変更し、相溶化剤（Ａ）を相溶化剤（Ｏ）に変更したこと以外は、実施例１と同様にして表面処理した負荷電トナーを製造し、各評価を行った。結果を表４に示す。
【００９５】
「比較例１」
相溶化剤（Ａ）の量を０．１部に変更したこと以外は、実施例１と同様にして表面処理した負荷電トナーを製造し、各評価を行った。結果を表４に示す。
【００９６】
「比較例２」
相溶化剤を用いなかったこと以外は、実施例１と同様にして表面処理した負荷電トナーを製造し、各評価を行った。結果を表４に示す。
【００９７】
「比較例３」
相溶化剤（Ａ）を相溶化剤（Ｌ）に変更したこと以外は、実施例１と同様にして表面処理した負荷電トナーを製造し、各評価を行った。結果を表４に示す。
【００９８】
「比較例４」
相溶化剤（Ａ）を相溶化剤（Ｍ）に変更したこと以外は、実施例１と同様にして表面処理した負荷電トナーを製造し、各評価を行った。結果を表４に示す。
【００９９】
「比較例５」
相溶化剤（Ａ）を相溶化剤（Ｎ）に変更したこと以外は、実施例１と同様にして表面処理した負荷電トナーを製造し、各評価を行った。結果を表４に示す。
【０１００】
【表３】
2015011316.tif 000004
【０１０１】
【表４】
2015011316.tif 000005
【０１０２】
表３、４から明らかなように、各実施例で得られたトナーは、低温定着性、耐ホットオフセット性、および保存安定性に優れていた。これらの結果より、本発明の相溶化剤を用いれば、結着樹脂と分離することなくワックスをトナーに高配合でき、保存安定性を低下させることなく、トナーの低温定着性および耐ホットオフセット性を向上できることが示された。
【０１０３】
一方、相溶化剤（Ａ）の含有量が０．１部である比較例１のトナー、および相溶化剤を含まない比較例２のトナーは、低温定着性および耐ホットオフセット性に劣っていた。
１／２法による溶融温度が５５℃未満である相溶化剤（Ｌ）、（Ｍ）を用いた比較例３、４のトナーは、低温定着性および耐ホットオフセット性に劣っていた。特に、アクリル酸ベヘニル単位の含有率が４０％である相溶化剤（Ｌ）を用いた比較例３のトナーは、保存安定性にも劣っていた。
アクリル酸ベヘニルを相溶化剤（Ｎ）として用いた比較例５のトナーは、低温定着性、耐ホットオフセット性、および保存安定性に劣っていた。
【図１】
2015011316.tif 000006